(57)【特許請求の範囲】
【請求項１】
複数の繊維形成性ポリマ−からなり、繊維軸方向に伸びる幹部と該幹部からほぼ放射状に伸びる３本以上の枝部とからなる多枝形断面を有し、繊度が８〜２５デニ−ル、異形度が０．０５〜０．８０の複合フィラメントを分割してなるフィラメントであって、下記の特徴を有している複合分割フィラメント。
（ａ）複合フィラメントの幹部が未分割または分割されている。
（ｂ）複合フィラメントの枝部の少なくとも１本が部分的に分割されている。
（ｃ）繊維軸方向に沿って複合分割フィラメントの断面積が不規則な周期的な変化をしている。
【請求項２】
複数の繊維形成性ポリマ−からなり、繊維軸方向に伸びる幹部と該幹部からほぼ放射状に伸びる３本以上の枝部とからなる多枝形断面を有し、繊度が８〜２５デニ−ル、異形度が０．０５〜０．８０の複合フィラメントを分割してなる複合分割フィラメントよりなる集合体であって、下記の特徴を有している繊維集合体。
（ａ）複合フィラメントの幹部が未分割または分割されている。
（ｂ）複合フィラメントの枝部の少なくとも１本が部分的に分割されている。
（ｃ）繊維軸方向に沿って複合分割フィラメントの断面積が不規則な周期的な変化をしている。
（ｄ）複合分割フィラメントの断面が、複数の繊維形成性ポリマ−の複合形状あるいは繊維形成性ポリマ−の単独形状を呈している。
【請求項３】
平均粒径が０．０５〜３μｍの微粒子を０．０５〜１０重量％含有することを特徴とする請求項１記載の複合フィラメント。
【請求項４】
芯糸と側糸とからなる混繊糸であって、少なくともどちらか一方が請求項２記載の繊維集合体からなっていることを特徴とする交絡混繊糸。
【請求項５】
芯糸と側糸とからなる加工糸であって、少なくともどちらか一方が請求項２記載の繊維集合体からなっていることを特徴とする仮撚加工糸。
【発明の詳細な説明】
【０００１】
【発明が属する技術分野】
本発明は、イレギュラ−性に富み、天然繊維に似た自然な斑と柔らかいソフト風合を有しながら、ハリ・コシ感、軽量感をも有する繊維および該繊維からなる集合体に関する。
【０００２】
【従来の技術】
従来、合成繊維、たとえばポリエステル、ポリアミドのフィラメントからなる織編物等の繊維構造物は、その構成フィラメントの単糸繊度や断面形状が単調であるがためにウ−ル、綿、麻等の天然繊維に比較して風合、光沢が単調で冷たく、またハリ、コシ感に劣り、繊維構造物としての品位が低いものであった。
近年、これらの欠点を改良するために、合成繊維に捲縮加工を施したり、複合化して捲縮を発現せたりする提案がなされているが、今だ十分には目的を達成していないのが現状である。
【０００３】
たとえば、特開昭５６−１６５０１５号公報、特開昭５７−５９２１号公報、特開昭５８−９８４３５号公報、特開昭６１−２３９０１０号公報等には、アルカリ易溶解性ポリマ−とポリエステルからなる複合繊維からなる織編物をアルカル減量処理することにより、ドライタッチでキシミ感のあるソフトな風合や独特の光沢を織編物に付与させる方法が提案されている。
しかしながら、これらの方法では確かにドライ感、ソフト感は得られるものの、アルカリ減量処理により織編物等のハリ、コシ感は減少することになり、両方を兼ね備える織編物は到底得られない。
また特公昭４５−１８０７２号公報には麻様のシャリ感を発現させる仮撚融着糸が提案されており、特開昭６３−６１２３号公報には混繊融着加工糸の製造方法が提案されている。
さらに風合改良のために中撚から強撚の撚を付与させる方法等の各種提案されている。
しかしながら、コストがかかり、とくに一般のポリエステル繊維織編物には適用できにくい等の問題や、合成繊維に天然繊維に近似したハリ、コシ感、ドライ感、ソフト感を付与させるといった点において不十分であった。
【０００４】
【発明が解決しようとする課題】
本発明の目的は、天然繊維、たとえばウ−ル、麻が有するハリ、コシ感を有するとともに、ドライ感、ソフト感をも有する織編物を安価に得るための繊維および繊維集合体を提供することにある。
【０００５】
【課題を解決するための手段】
本発明者等の検討によれば、上記の目的は、複数の繊維形成性ポリマ−からなり、繊維軸方向に伸びる幹部と該幹部からほぼ放射状に伸びる３本以上の枝部とからなる多枝形断面を有し、繊度が８〜２５デニ−ル、異形度が０．０５〜０．８０の複合フィラメントを分割してなるフィラメントであって、下記の特徴を有している複合分割フィラメントおよび該複合分割フィラメントの集合体を提供することによって達成される。
（ａ）複合フィラメントの幹部が未分割または分割されている。
（ｂ）複合フィラメントの枝部の少なくとも１本が部分的に分割されている。
（ｃ）繊維軸方向に沿って複合分割フィラメントの断面積が不規則な周期的な変化をしている。
【０００６】
本発明の複合フィラメントの製造方法についてまず、説明する。
本発明の複合フィラメントは複数の繊維形成性ポリマ−からなり、これらの複合形態が単繊維間で異なっていることが、分割後の複合分割フィラメントの奏する効果の点で重要である。かかる複合形態としては、
・繊維形成性ポリマ−の一種類が繊維軸の直角方向に切断した断面（以下、単に繊維断面と称する）の５０％以上を占めるような大きな塊として偏在している形態。
・繊維を構成する各ポリマ−のいずれもが繊維断面の５０％以上を占めるような大きな塊として繊維断面中に存しておらず、かつ放射の中心が繊維断面内に存在しない放射状の貼合わせ型複合形態。
・繊維を構成する各ポリマ−のいずれもが繊維断面の５０％以上を占めるような大きな塊として繊維断面中に存しておらず、かつ放射の中心が繊維断面内に存在する放射状の貼合わせ型複合形態。
等がある。
【０００７】
このような複合形態の繊維を得るには少なくとも２種類の繊維形成性ポリマ−が一定条件で不均一混合され、各ノズル孔へ異なった状態で不均一混合ポリマ−流が分配されることが重要である。この紡糸方法の一例を図２に示す。図２に示したように、複合紡糸口金装置を使用して紡糸すればよく、すなわち、別々の溶融押出機により押し出された各ポリマ−流は別々の計量機により所定量計量された後、サンドボックス１の濾過部８で濾過され、そしてその後、フィルタ−６をそれぞれ経てミキシングプレ−ト２に設けられた静止型混合器５で所定条件で混合され、分配板３の分配路７を経て放射線状に分配した後円周溝９へポリマ−が流れ満たされた後口金板１０から紡出される。
【０００８】
ここで少なくとも２種類のポリマ−を不均一混合状態とするために静止型混合器５の混合素子の数を適切に選択することが重要である。現在実用化されている静止型混合器は数種類あるが、たとえばケ−ニックス社のスタチックミキサ−はｎエレメント数を通過すると２n 層に分割するタイプであり、この場合には３〜１０の範囲に混合素子（エレメント）数を設定することが好ましい。また、口金板は一周孔配列の場合が好ましい。１０エレメント数以上になると均一混合に近くなり、本発明の趣旨とは掛け離れた複合形態となる。ただし、適切な混合素子数を設定しても、各ポリマ−が接触を開始してからノズル孔より吐出するもので滞留時間が長すぎると紡糸時の粘度低下が大きくなり、工程性の不良を招くことになるので好ましくない。各ポリマ−が接触を開始してから５分以内に口金から吐出することが好ましい。滞留時間を短縮するために、分配板３のポリマ−流路は適切な空間にすることが好ましい。
【０００９】
また上述の複合形態のフィラメントを得るためには、分配板３の構造も重要である。図２のｘ−ｘ´面から見た分配板の詳細図面が図３である。分配板とは、静止型混合器５を経て各ポリマ−が多層状態で流出してきた不均一混合流を放射線状の分配路の数だけ分割して放射線状に分割するものである。この分配路の数はノズル孔の数より少なくすることが必要であり、分配路の数とノズル孔の数の比率が１：１．５〜１：５の範囲であることが好ましい。図３においては６ホ−ルノズルに対して６の分配路を設けた例である。
【００１０】
上述のケ−ニックス社以外のスタチックミキサ−を使用する場合にも２n 層分割以上に相当するエレメント数に設定した混合器を使用することが好ましいことはいうまでもない。東レ社製ハイミキサ−、チャ−ルス・アンド・ロス社製のロスＩＳＧミキサ−等はｎエレメント通過するときの分割数は４n 層分割であるので、エレメント数を２〜５にすることが好ましい。
【００１１】
上述のようにして得られた複合フィラメントは、繊維断面が、少なくとも２種類の異なる繊維形成性ポリマ−相がランダムに複合化されており、かつ３個以上の枝部を有する多枝形断面形状をし、単糸繊度が８〜２５デニ−ル、異形度が０．０５〜０．８０である構造を有している。
かかる複合フィラメントから目的とする複合分割フィラメントを得るためには、該複合フィラメントに割繊処理を施すが、かかる処理は繊維形成性ポリマ−の種類、組み合わせ、複合形態により左右され、割繊処理も延伸、もみ加工、起毛等の物理的手段の他に、熱処理、沸水処理、膨潤処理、アルカリ減量処理等の化学的手段、あるいはこれらの組み合わせにより容易に行うことができる。
【００１２】
本発明の割繊処理を行う前の複合フィラメントについて説明する。
上述のように、該複合フィラメントは該フィラメントを構成する繊維形成性ポリマ−の種類、紡糸条件等を調整することにより得られる。そして、その複合形態とともに、３個以上の枝部を有する多枝形断面形状をし、単糸繊度が８〜２５デニ−ル、異形度が０．０５〜０．８０である構造に特徴を有する。
【００１３】
織編物に使用した場合に良好なハリ、コシ感を有し、ある程度のザラツキ感を有してはいても天然繊維並の風合を保持するには単糸繊度が８〜２５デニ−ルの範囲であることが必要である。
また、糸条の潜在トルクが強くなりすぎて、紡糸・延伸工程での毛羽・断糸の多発を抑制する上でもかかる範囲であることが必要である。この点から好ましい単糸繊度は８〜２０デニ−ルである。
【００１４】
さらに、ドライ感を得るためには、３個以上の枝部を有する多枝形断面形状のフィラメントであること、異形度が０．０５〜０．８０であることも必要である異形度とは下記式にて定義される値である。
異形度＝Ｒ／Ｌ
すなわち異形度とは、繊維断面において隣り合う枝部の先端を結ぶ線の長さをＬ、該枝部の間に位置する窪みの最深部から前記線への垂線の長さをＲとして求めた値である。
円やかな光沢、また本発明の複合分割フィラメントを立毛部の一部として用いた立毛織編物において毛倒れ等の抑制の点で、異形度はかかる範囲が必要である。また、紡糸、延伸等の繊維化工程性の点でもかかる範囲であることが必要である。好ましい異形度は０．１０〜０．６０の範囲である。
【００１５】
ドライ感を効果よく醸し出すには、多枝形断面形状をもたらす枝部の数は３個以上で、かつ上述の異形度を満足すればよいが、繊維化工程性を考慮すると該枝部の上限は８個であることが好ましい。より好ましい枝部の数は４〜６個である。
【００１６】
ここで上述の複合フィラメントを構成する繊維形成性ポリマ−としては、上述の物理的および／または化学的手段による割繊処理の手段によりポリマ−の種類、組み合わせを適宜設定することができる。
割繊処理としてアルカリ減量処理を選択した場合のポリマ−の組み合わせを一例を示す。
アルカリ減量処理であることから、ポリマ−の組み合わせはアルカリ易溶解性ポリマ−とアルカリ難溶解性ポリマ−の組み合わせを挙げることができる。
【００１７】
前者のポリマ−としては５−スルホイソフタル酸ナトリウム塩またはその誘導体（以下ＳＩＰと略す場合がある）が全酸成分に対して１．５〜７．０モル％共重合されており、かつその構成単位の８０モル％以上がエチレンテレフタレ−ト単位であるポリエステル１００部に対して、分子量が４００〜１００００の範囲のポリアルキレングリコ−ルが０．５〜１０部添加されているポリエステルが好適である。
単にＳＩＰが共重合されたポリエステルではその共重合量が低いとアルカリ溶解速度が遅く、逆に該共重合量が高いと増粘効果が大きく、紡糸性が低下するので、かかる欠点をポリアルキレングリコ−ルの添加により解消しているのである。すなわちＳＩＰ共重合量が１．５モル％以上であれば、ポリアルキレングリコ−ルの添加効果により十分なアルカリ溶解速度が得られ、ＳＩＰの共重合量が高い場合にはアルキレングリコ−ルの減粘効果のために、紡糸性を損なうことがないばかりか、さらに著しいアルカリ溶解速度の向上が見られる。ＳＩＰの共重合量の上限は増粘効果のために所定の重合度にすることができないので７モル％以下であることが好ましい。
【００１８】
またポリアルキレングリコ−ルの添加量の上限もガラス転移点温度の低下によるポリマ−乾燥時のチップの膠着の問題等から、上述のポリエステル１００部に対して１０部以下であることが好ましい。
該ポリアルキレングリコ−ル具体例とそて、ポリエチレングリコ−ル、ポリプロピレングリコ−ル、ポリブチレングリコ−ル等を挙げることができ、中でもポリエチレングリコ−ルが好ましい。分子量は４００〜１００００の範囲であることが好適であり、分子量が４００未満であるとポリアルキレングリコ−ルがブリ−ドアウトし易く、またポリエステルと反応し易くなる。さらに減粘効果を考慮すると分子量の上限は１００００となる。好ましい分子量は１０００〜８０００の範囲である。
アルカリ易溶解性ポリマ−の組成はこれに限定されず、イソフタル酸等の共重合成分を全量が２０モル％を越えない範囲内で使用して改質することも可能であるが１２モル％を越えないことが取扱上好ましい。
【００１９】
一方、アルカリ難溶解性ポリマ−としては、たとえばテレフタル酸、イソフタル酸、ナフタリン−２，６−ジカルボン酸、フタル酸、α，β−（４−カルボキシフェノキシ）エタン、４，４−ジカルボキシジフェニル、５−ナトリウムスルホイソフタル酸等の芳香族ジカルボン酸；アジピン酸、セバシン酸等の脂肪族ジカルボン酸；またはこれらのエステル類と、エチレングリコ−ル、ジエチレングリコ−ル、１，４−ブタンジオ−ル、ネオペンチルグリコ−ル、１，６−ヘキサンジオ−ル、シクロヘキサン１，４−ジメタノ−ル等のジオ−ル化合物とから形成される繊維形成性ポリエステルであり、その構成単位の８０モル％以上がエチレンテレフタレ−ト単位またはブチレンテレフタレ−ト単位であるポリエステルが好ましい。
かかるポリエステルは第３成分により改質されていてもよいが、ＳＩＰに限っては２．５モル％以下であることが好ましい。ＳＩＰが２．５モル％を越える改質になると前述したアルカリ易溶解性ポリマ−との間にアルカリ溶解速度の差が生じなくなる。またポリアルキレングリコ−ルの添加や共重合も同様の理由で好ましくない。かかるポリエステル中には少量の添加剤、蛍光増白剤、安定剤、紫外線吸収剤等の添加剤が含有されていてもよい。
【００２０】
また、アルカリ難溶解性ポリマ−中には、上記の添加剤とは別に、平均粒径が０．０５〜３μｍの範囲の無機微粒子を０．０５〜１０重量％含有させることによりドライ感を付与することができる。該無機微粒子の具体例として酸化チタン、硫酸バリウム、シリカ、酸化亜鉛、酸化セリウム等を挙げることができる。
該無機微粒子の平均粒径は小さすぎると二次凝集しやすくなり、繊維の毛羽、断糸が生じ易くなる。また平均粒径が大きすぎても毛羽、断糸が生じ易くなる。
さらに含有量が該範囲外の場合には、ドライ感の付与効果が小さく、毛羽・断糸が生じやすく、繊維化工程性に劣ることがある。
【００２１】
これらの複合比率、すなわちアルカリ易溶解性ポリマ−とアルカリ難溶解性ポリマ−の比は前者／後者＝７／９３〜４５／５５（重量比）であることが好ましく、とくに１０／９０〜３０／７０であることが好ましい。アルカリにより溶解除去する成分が少ないほうが工業的に好ましい。しかしながら、極端にアルカリ易溶解性ポリマ−の複合比率を少なくすると、単繊維においてアルカリ液に接するアルカリ易溶解性ポリマ−の面積が減少し、そのため該ポリマ−除去のために長時間を要し、アルカリ難溶解性ポリマ−もアルカリにより溶解されてしまうことになるので、上述の複合比率の範囲内で決定することが望ましい。
また、上述のポリマ−の組み合わせからなる繊維の割繊処理方法としてアルカリ減量処理を行う場合には、アルカリ易溶解性ポリマ−の複合比率よりも３重量％以上高い減量率で行うことが好ましい。
【００２２】
また、目的とする複合形態を得るには各ポリマ−の溶融粘度も適切な範囲にあることが好ましい。
すなわち、アルカリ易溶解性ポリマ−とアルカリ難溶解性ポリマ−の２９０℃下におけるゼロ剪断応力下の溶融粘度が５００〜７０００ポイズの範囲であり、前者の溶融粘度（ηA ）と後者の溶融粘度（ηB ）の比がηA ＜ηB ＜１０×ηA 、あるいはηB ＜ηA ＜１０×ηB であることが好ましい。かかる範囲にあることにより溶融粘度のバランスが保持され、断糸、単糸切れ等のない安定した紡糸が成されるのである。
【００２３】
かかるゼロ剪断応力下での溶融粘度の測定は、東洋精器（株）キャピログラフを使用して行った。すなわち２９０℃に加熱されたセル中のポリマ−に対してずり速度を変化させたときのずり応力を求め、これにより見掛けの溶融粘度を求め、ずり速度と見掛けの溶融粘度の関係からゼロ剪断応力下での溶融粘度を外挿して求めた。
【００２４】
上述の断面形状、複合形態を有する複合フィラメントの断面形状図１に示す。本発明に係わる複合フィラメントはこれら（イ）、（ロ）、（ハ）の断面形状が混在しているために、アルカリ減量処理等の割繊処理後の複合分割フィラメントは、ある物は収縮歪みを生じ、ある物はフィブリル状極細繊維が枝状に発生し、接触したときに非常にソフトな触感を与えるのである。このような効果を発現するには、（イ）の複合形態が全体［（イ）（ロ）（ハ）の合計重量］に対して３％以上、とくに５％以上、（ロ）の複合形態が全体に対して１０％以上、とくに２０％以上、（ハ）の複合形態が１０％以上、とくに２０％以上であることが好ましいが、複合形状はこれら（イ）〜（ハ）の複合形態に限定されるものではない。
【００２５】
かかる複合形態の複合フィラメントを割繊処理処理することにより得られる複合分割フィラメントは個々の繊維形成性ポリマ−単独のまま存在している場合もあるが、複合形態によっては分割後のフィラメント断面が複数のポリマ−が複合された形態のまま存在している場合もある。また複合フィラメントの枝部の少なくとも１本が部分的に分割されている場合もあれば、幹部が未分割あるいは分割されている場合もある。複合フィラメントの繊度が大きいために、分割処理後の複合分割フィラメントは繊度の非常に小さいものと大きいものとが混在した状態を成しているのである。
また、本発明においては複合フィラメントが完全に分割されていない状態、たとえば１本のフィラメントが２本に分割せずに、１本の状態の部分も合わせ持った状態の複合分割フィラメントも含むものであり、かかる場合には繊維軸方向に沿って、複合分割フィラメントの断面積は不規則な周期的な変化をしている。分割後の複合分割フィラメントの形状は非常にランダム性に富んでいるのである。
このように、複合フィラメントの単繊維間の複合形状がランダムに異なることにより、割繊処理によって得られた複合分割フィラメントは非常にイレギュラ−性に富み、天然繊維に似た自然な斑とソフトな風合、とくにふらみ感と触ったときの柔らかさを発現することが可能となるのである。
しかも前述のように、複合フィラメントが多枝形断面形状で、特定の異形度を有し、かつ単繊維繊度が８〜２５デニ−ルと太いことから、分割処理後の複合分割フィラメントも繊度の大きいものが存在し、布帛を作成したときにハリ・コシが発現するのである。
【００２６】
一般的に割繊処理により図１の（イ）の複合形態の繊維は収縮歪みが大きく、（ロ）の複合形態の繊維は小さく、（ハ）の複合形態の繊維は中程度の収縮歪みが生じ易い。また、（ハ）の複合形態の繊維は割繊処理により細かなフィブリル繊維が多く発現する。
【００２７】
本発明の複合分割フィラメントは、前述のように複合フィラメントを割繊処理することにより得られる。
本発明の割繊処理を行う前の複合フィラメントの断面において繊維形成性ポリマ−によって形成される層の数は単繊維あたり２〜１２、とくに３〜１０の範囲であることが好ましい。
【００２８】
さらに本発明の複合分割フィラメントは複合形態によって不規則なクリンプを有している場合もあり、かかるクリンプ形状は複合形態により、個々に異なる。該クリンプは前述のアルカリ減量処理等の割繊処理の後に沸水処理を行うことにより容易に発現させることができる。
【００２９】
さらに、本発明の複合分割フィラメントの多数からなる集合体は、繊維断面および繊維軸方向の適度な不規則性（ランダム性）、さらには繊度の小さい複合分割フィラメント相互の絡み合いを増大させることができる。また該集合体の繊度は分割処理により細デニ−ル化されるが、複合フィラメントの繊度が大きいためにそれよりも繊度が小さくなるとはいえ、ある程度大きな繊度の複合分割フィラメントも存在するので、集合体としての全体の風合、ハリ、コシを向上させることができる。
また、本発明の複合分割フィラメントを交絡混繊糸または仮撚加工糸の芯糸および／または側糸に使用することにより、より天然繊維に似た風合、たとえばハリ・コシがあるとともにソフト感をも有する風合を呈する布帛を得ることができる。
【００３０】
【実施例】
以下、実施例により本発明を詳述するが、本発明はこれら実施例により何等限定されるものではない。なお、実施例中の物性値は以下の方法により測定算出された値である。
（１）ポリエステルの極限粘度（ｇ／リットル）
フェノ−ル／テトラクロロエタン等重量混合溶媒を使用して、３０℃で測定した値である。
（２）ポリエステルのゼロ剪断下での溶融粘度（ポイズ）
東洋精器（株）のキャピログラフ（ＩＣ−ＰＭＤ−Ｃ型）を使用して測定、算出した。
（３）未割繊処理繊維の異形度
繊維断面の光学顕微鏡写真を撮影し、上記の方法により測定、算出した。
（４）繊維構造物の風合評価
◎：ウ−ルに似たハリ、コシ感を有し、かつ反発感がある上にソフトで柔らかい触感を有する。
○：ウ−ルに似たハリ、コシ感を有し、ソフトで柔らかい触感を有する。
△：ハリ、コシ感が今１歩であり、ソフト感も感じられない。
×：ハリ、コシ感が全くない上にソフト感もない。
【００３１】
実施例１
ＳＩＰを２．５モル％共重合したポリエチレンテレフタレ−ト（極限粘度［η］＝０．４９）を直重法により合成し、重合完了後に分子量６０００のポリエチレングリコ−ルを６P.H.R 重合缶に添加し、真空下で混練後、窒素下に押し出してチップ化した（Ａポリマ−と称する）。
一方、極限粘度［η］＝０．６８、平均粒径０．０４５μｍのシリカ１重量％添加したポリエチレンテレフタレ−トをＢポリマ−とした。
Ａポリマ−、Ｂポリマ−をそれぞれ別々の押出機にて溶融押出し、Ａ：Ｂ＝２０：８０（重量比）となるようにそれぞれギアポンプで計量した後紡糸パックに供給し、ついで図２に示した装置により紡糸パック内でケ−ニックス社製の４エレメント装備のスタチックミキサ−でＡポリマ−とＢポリマ−との層状分割ポリマ−流を形成させ、分割路を６個有する分配板を通過させ、６ホ−ルの十字型スリットノズルより口金温度２９０℃で溶融吐出し、速度１０００ｍ／分で巻き取った。
【００３２】
得られた紡糸原糸を常法により延伸し、８０デニ−ル／６フィラメントの延伸糸を得た。異形度は０．２８であった。繊維化工程性は非常に良好であった。
この延伸糸を経糸および緯糸として１／１の平織物を作成し、ついで常法により糊抜き、精練、リラックス後１８０℃のプレセットを行った。その後アルカリ減量処理（水酸化ナトリウム２０ｇ／リットル濃度水溶液、９０℃）を行って３０％の減量を行い、以下の条件で染色を施した。
【００３３】
0003665171.tif 000002
【００３４】
染色後、常法により乾燥仕上げセットを行った。得られた染色物はしなやかで柔らかい触感を有するとともにハリコシ感を有していた。
【００３５】
実施例２〜６
実施例１において、実施例２はノズル形状を三支形ノズルで実施し、実施例３は複合比率がＡポリマ−／Ｂポリマ−＝１０／９０（重量比）に変更して実施し、実施例４は複合比率がＡポリマ−／Ｂポリマ−＝３０／７０（重量比）に変更して実施し、実施例５および実施例６はスタチックミキサ−のエレメント数を８と６に変更して実施した以外は実施例１と同様にして複合フィラメントを得、織成を施し、割繊処理を行った。
いずれも工程性は良好で、風合も良好な布帛が得られた。結果を表１に示す。
【００３６】
実施例７〜９
実施例７ではＢポリマ−に平均粒径０．５０μｍの硫酸バリウムを５重量％添加したものを使用し、実施例８ではＢポリマ−に平均粒径０．２０μｍの酸化チタンを３重量％添加したものを使用し、実施例９では延伸糸の繊維繊度を９０デニ−ル／５フィラメントにした以外は実施例１と同様にして複合フィラメントを得、織成を施し、割繊処理を行った。
いずれも工程性は良好で、ソフト感、ハリ・コシ感に優れた布帛が得られた。結果を表１に示す。
【００３７】
比較例１〜２
延伸糸の繊維繊度を７５デニ−ル／２４フィラメントとし、複合比率をＡポリマ−／Ｂポリマ−＝５／９５（重量比）に変更して実施し（比較例１）、複合比率をＡポリマ−／Ｂポリマ−＝２０／８０（重量比）に変更して実施した（比較例２）以外は実施例１と同様にして複合フィラメントを得、織成を施し、割繊処理を行った。
比較例１では紡糸時にノズル吐出時に繊維の斜向、ビス落ちが多く紡糸性は不良であったので織成を施すことはできなかった。また比較例２では繊維繊度が小さいので、ハリコシ感はなく、ソフトであってもタラタラした織物しか得られなかった。
【００３８】
実施例１０
速度を３０００ｍ／分で巻き取り、４枝形断面で１６０デニ−ル／６フィラメントの紡糸原糸を得た。
一方、極限粘度［η］＝０．６８のポリエチレンテレフタレ−トを１９００ｍ／分で巻き取り、丸断面で９０デニ−ル／４８フィラメントの紡糸原糸を得た。
この２種類の紡糸原糸を合わせて延伸倍率２．０、仮撚加工温度１３０℃、仮撚数１８４０Ｔ／Ｍでインドロ−仮撚を実施し、二層構造仮撚加工糸を得た。この仮撚糸を経糸および緯糸として２／２のツイルを作成し、実施例１と同様にして加工処理を施し、減量率３０％で仕上げセットを行った。
得られた織物はソフト感と嵩高性を有し、ハリ・コシ感に優れた良好な風合を有するものであった。
【００３９】
【表１】
0003665171.tif 000003
【００４０】
【発明の効果】
本発明の複合分割フィラメント集合体からなる布帛はハリ・コシ感を有するとともに、柔らかなソフト感をも合わせ持っており、衣料用繊維として非常に有用である。
【図面の簡単な説明】
【図１】本発明の複合フィラメントの断面において２種類の異なるポリマ−が不規則に層状に複合されている状態を説明する模式図である。
【図２】本発明の割繊処理されていない複合フィラメントの製造装置の一例を示す図である。
【図３】図２に示される製造装置に組み込まれた分配板の横断面図の一例である。
【符号の説明】
１：  サンドボックス
２：  ミキシングプレ−ト
３：  分配板
４：  ノズル
５：  静止型混合器
６：  フィルタ−
７：  分配路
８：  濾過部
９：  円周溝
10：  口金板
【図１】
0003665171.tif 000004
【図２】
0003665171.tif 000005
【図３】
0003665171.tif 000006